Способ изготовления графитовой формы для получения отливок из жаропрочных и химически активных сплавов

1. Способ создания элементов литейных форм и стержней для центробежной или гравитационной заливки фасонных отливок из жаропрочных и химически активных сплавов, включающий изготовление методом 3d печати, отличающийся тем, что элементы форм и стержней изготавливаются из порошка кристаллического графита, имеющего фракцию 0,05-0,2 мм, состоящего из частиц, имеющих компактную (не чешуйчатую) форму, смешанного с алюминиевым порошком в количестве 3-7% вес или без добавления оного, где в качестве связующего используется жидкая термореактивная смола, которая наносится с помощью хотя бы одной печатающей головки, отверждаемая в два этапа, на первом этапе с помощью инфракрасного нагревания каждого печатаемого слоя и на втором этапе, уже вне принтера, где связующее окончательно полимеризуется путем нагревания напечатанного объекта до температуры 300±50°C без его выемки из окружающего графитового порошка, причем окончательное формирование элементов форм и стержней происходит путем спекания в опорном наполнителе из инертного по отношению к титану и графиту материала, обеспечивающем отсутствие коробления объекта при температуре 900±50°C в вакууме или в инертной к углероду при данной температуре атмосфере.
2. Способ по п. 1, отличающийся тем, что окончательная полимеризация путем нагревания напечатанного объекта до температуры 300±50°C и спекание при температуре 900±50°C в вакууме или в инертной атмосфере проводится после извлечения объекта из окружающего его порошка графита и без использования опорного наполнителя, допустим в случае простой формы объекта, исключающей коробление.
3. Способ по п. 1, отличающийся тем, что в качестве связующего используется раствор пульвербакелита в спирте.